成形物品であって、その特徴的な次元の1つ厚み高さがその他の2つの次元よりもかなり小さく、500μm未満であり、該成形物品が、少なくとも240°Cのガラス転移温度を有する少なくとも1種の高ガラス転移温度スルホンポリマーを80質量を超えて含むポリマー組成物からなり、該ポリマーが、その繰り返し単位の50質量よりも多くを占める繰り返し単位:が以下の繰り返し単位から選択されるポリマーである、上記成形物品。及びそれらの混合物繰り返し単位が以下の繰り返し単位である、請求項1記載の成形物品。ポリマー組成物が、ポリマーからなる、請求項1又は2記載の成形物品。ポリマー組成物が、ポリエーテルイミド、ポリスルホン、ポリエーテルスルホン、ポリフェニルスルホン、ポリエーテルエーテルスルホン、及びそれらのコポリマー及びそれらの混合物から選択される少なくとも1種のポリマーをさらに含む、請求項1又は2記載の成形物品。ポリマー組成物が、少なくとも1種の繊維充填剤をさらに含む、請求項1、2又は4記載の成形物品。フィルムである、請求項1~5のいずれか1項記載の成形物品。基体上にコーティングされるフィルムである、請求項6記載の成形物品。請求項1~5のいずれか1項に記載されるポリマー組成物の使用であって、基体上に設ける500μm未満の厚さのコーティングとしての使用。請求項1~5のいずれか1項に記載されるポリマー組成物からなる500μm未満の厚さのフィルムが基体上に形成されてなる成形物品。フィルム状である、請求項9記載の成形物品。請求項1~7、9及び10のいずれか1項記載の成形物品の使用であって、220°Cを超えて300°C以下の長期間熱露出を含む用途における使用。該用途が、炊事用具、耐熱皿、CPI、半導体、及び自動車産業、航空宇宙用のコーティング、並びにコーティング以外の航空宇宙用途から選ばれる、請求項11記載の使用。本発明では、ポリエーテルイミドという用語は、繰り返し単位の50質量よりも多くが繰り返し単位であり、2つのイミド基をそのまま及び又はそれらの対応するアミド酸形態及びで含む任意のポリマーを意味することが意図される式中→は、全ての繰り返し単位において、矢印の指す基が示されているように存在し得るか、又は交換位置に存在し得る異性を意味するEは典型的には以下であるRは、水素原子又は1~6個の炭素原子を含むアルキル基であるArは典型的には以下である繰り返し単位は、好ましくはイミド形態及び又はアミド酸形態及びの繰り返し単位である式及び中、→は、全ての繰り返し単位において、矢印の指す基が示されているように存在し得るか、又は交換位置に存在し得る異性を意味する。明確にするために、ポリフェニルスルホン、ポリスルホン、ポリエーテルスルホン、及びポリエーテルエーテルスルホンの構造繰り返し単位を以下に列挙するポリフェニルスルホンは、SolvayAdvancedPolymersLLCからRADELRPPSFとして入手可能である。ポリスルホンは、SolvayAdvancedPolymersLLCからUDELPSFとして入手可能である。ポリエーテルスルホンは、SolvayAdvancedPolymersLLCからRADELAPESとして入手可能である。ポリエーテルエーテルスルホンは、44ジハロジフェニルスルホン及びヒドロキノンの重縮合から形成されるポリマーである。ポリマー組成物は、有利には主要ポリマーとしてポリマーを含むすなわち、ポリマー組成物において、ポリマーの質量フラクションがポリマーの質量フラクション以上である。ポリマー組成物は、好ましくは40質量よりも多く、及びさらに好ましくは50質量よりも多いポリマーを含む。さらに、ポリマー組成物は、有利には80質量よりも少なく、及び好ましくは70質量よりも少ないポリマーを含む。さらに、本発明の別の実施態様では、好ましいポリマー組成物が少なくとも1種の充填剤をさらに含むものポリマー組成物である。好適な充填剤の非限定例は、フレーク、球状及び繊維状粒子性強化充填剤及び核剤、例えばタルク、マイカ、二酸化チタン、チタン酸カリウム、シリカ、カオリン、チョーク、アルミナ、鉱物充填剤などを含む。他の好適な充填剤は、特にガラス繊維、カーボンファイバー、グラファイトファイバー、炭化ケイ素から形成される繊維、アルミナ、チタニア、ホウ素などを含み、及び2種以上の該繊維を含む混合物を含み得る。ポリマー組成物は、好ましくは少なくとも1種の繊維質充填剤を含む。非常に好ましくはガラス繊維を含む。ポリマー組成物に含まれる充填剤の質量は、ポリマー組成物の全質量に基づき、有利には少なくとも5質量、及び好ましくは少なくとも20質量である。さらに、ポリマー組成物の全質量に基づき、有利には40質量以下、及び好ましくは30質量以下である。ポリマー組成物は、好ましくは50質量よりも多いポリマーを含む。さらに好ましくは、ポリマー組成物が、好ましくは75質量よりも多いポリマーを含む。任意に、ポリマー組成物は、上記のポリエーテルイミド、ポリスルホン、ポリエーテルスルホン、ポリフェニルスルホン、ポリエーテルエーテルスルホン、及びコポリマー及びそれらの混合物から選択される少なくとも1種のポリマーをさらに含み得る。さらに、ポリマー組成物は、成形物品の全質量に基づき、有利には25質量よりも多く、好ましくは50質量よりも多く、及びさらに好ましくは90質量よりも多い量で成形物品に含まれる。最も好ましくは、成形物品が本質的に又は一様にポリマー組成物からなる。成形物品は、有利には少なくとも200°C、好ましくは少なくとも220°Cの使用温度で用いることができる。さらに、成形物品は、有利には270°C以下、好ましくは250°C以下の使用温度で用いることができる。成形物品は、有利には100mm未満の厚みtを有する。第一の好ましい成形物品は、本質的に2次元である成形物品。成形物品の厚みtは、好ましくは以下の関係に従うttと同等式中、Vは成形物品の全近似容積であり且つkは10に等しく、tはmmで表され且つVはmm3で表される。成形物品の厚みtは、kが100に等しい場合を除き、非常に好ましくは上記関係に従う。さらに、成形物品の厚みtは、好ましくは以下の関係に従うt2と同等式中、Sは成形物品によって展開される全表面積であり、kは10に等しく、tはmmで表され且つVはmm2で表される。成形物品の厚みtは、kが100に等しい場合を除き、非常に好ましくは上記関係に従う。成形物品の第一の好ましい変形では、成形物品が、500μmよりも薄い厚みを有する物品成形物品から選択される。成形物品は一般的にフィルムと呼ばれる。成形物品は、好ましくは250μmよりも薄い厚みを有する。成形物品は、好ましくは5μmよりも厚い厚みを有する。成形物品は、好ましくはkが1000まで変化する関係に従う。非常に好ましくは、kが10000まで変化する関係に従う。成形物品は、好ましくは柔軟性である。時に非常に好ましくは、物品が、その厚みがその長さ及び幅よりもかなり小さい大ざっぱに言えば、非常に薄い厚みの平面のように見える平行六面体の長方形類似の容積の外観を得ることができるような方法で曲げることができる。成形物品はコーティングされていないフィルムにすることができる。あるいは、成形物品は、本質的に2次元又は3次元の基体上にコーティングされるフィルムにすることができる。本質的に2次元又は3次元の基体は、特に織物、ポリマーを含まないポリマーフィルム、紙、木又は金属成分のシートにすることができる。コーティングされたフィルムでは、成形物品が、有利には界面分離及び離層不足に敏感でない。さらに、有利には長期間の熱安定性を有する。これらの良好な特性は、通常は特に高ガラス転移温度のポリマーによって達成される。さらに、コーティングされたフィルムでは、成形物品が、有利には先行技術のコーティングされたフィルム、特に半結晶性ポリマー製のものに対して有益なコーティング形態の優れた保持を有する。物品の一つの実施態様は、基体が金属成分のものである。物品の別の実施態様では、基体が金属成分とは異なるものである。この実施態様では、好ましい基体が織物、ポリマーを含まない末端ポリマーフィルムである。成形物品の第二の好ましい変形では、成形物品が、500μm~5000μmの厚みを有する成形物品成形物品から選択される。成形物品は、好ましくはその厚みがその長さ及びその幅よりもかなり小さい大ざっぱに言えば、非常に薄い厚みの平面のように見える平行六面体の長方形類似の容積の外観を有する。このとき、成形物品は一般的にシートと呼ばれる。成形物品の第三の好ましい変形では、成形物品が、5000μm以上の厚みを有する成形物品成形物品から選択される。成形物品は、好ましくはその厚みがその長さ及びその幅よりもかなり小さい大ざっぱに言えば、非常に薄い厚みの平面のように見える平行六面体の長方形類似の容積の外観を有する。このとき、成形物品は一般的にスラブと呼ばれる。成形物品は有利には剛体である。成形物品の第四の好ましい変形では、成形物品が中空体成形物品である。成形物品の壁の厚みは、有利には成形物品の厚みtに等しい。成形物品は、好ましくは少なくとも250μm、さらに好ましくは少なくとも500μmの厚みtを有する。成形物品は、好ましくは5000μm以下、さらに好ましくは2500μm以下の厚みtを有する。第二の好ましい成形物品は、本質的に1次元である成形物品。成形物品は、好ましくは10mmよりも小さく、さらに好ましくは250μmよりも小さく、さらに好ましくは50μmよりも小さく、及び最も好ましくは10μmよりも小さい厚みtを有する。成形物品の厚みtは、好ましくは以下の関係に従うtttと同等式中、kは10に等しく、Vは上記の通りであり、tはmmで表され、及びVはmm3で表される。成形物品の厚みtは、kが100に等しいときを除き、非常に好ましくは上記の関係に従う。成形物品の厚みtは、kが1000に等しいときを除き、さらに好ましくは上記の関係に従う。成形物品の厚みtは、kが10000に等しいときを除き、最も好ましくは上記の関係に従う。さらに、成形物品の厚みは、好ましくは以下の関係に従うt4tと同等式中、Sは上記の通りであり、kは10に等しく、tはmmで表され、及びSはmm2で表される。成形物品の厚みtは、kが100に等しいときを除き、非常に好ましくは上記の関係に従う。成形物品の厚みtは、kが1000に等しいときを除き、さらに好ましくは上記の関係に従う。成形物品の厚みtは、kが10000に等しいときを除き、最も好ましくは上記の関係に従う。成形物品の第一の好ましい変形では、成形物品が、その直径がその長さよりもかなり小さい大ざっぱに言えば極端に小さい直径の直線のように見える円柱様の簡単な容積の外観成形物品を有する。成形物品は一般的にフィラメントと呼ばれる。成形物品のある種の変形では、特に成形物品がフィラメントのときに良好な結果が得られ、特に成形物品が本質的に又は一様にポリマー組成物からなるときである。成形物品の第二の好ましい変形では、成形物品が、本質的に1次元の基体、例えば無機繊維、ポリマーを含まないポリマー繊維又は金属成形物品上にコーティングされるコーティングである。続いて、成形物品は、好ましくは本質的に1次元の基体によって構成される円柱様の簡単な容積を囲む円柱クラウンの外観を有し、そのクラウンの厚みは円柱様の簡単な容積の長さ及び直径よりもかなり小さい。成形物品の厚みtは、さらに好ましくは50μmよりも小さく、及び最も好ましくは10μmよりも大きい。さらに、有利には本質的に1次元の基体の直径よりも小さい。成形物品は、有利には界面分離及び離層不足に敏感でない。さらに、有利には長期間の熱安定性を有する。これらの良好な特性は、通常は特に高ガラス転移温度のポリマーによって達成される。物品の実施態様は、基体が金属、特に金属電線のものである。組成物、及び特にポリマーは、続いて通常は絶縁剤として作用する。電気絶縁は、特に伝導性金属デバイスをコーティングしている物品を介して達成され得る。物品の別の実施態様は、基体が金属とは異なるものである。この実施態様では、好ましい基体が、無機繊維、及びポリマーを含まないポリマー繊維である。さらに、電気絶縁用途は、200~250°Cの範囲の連続使用温度を必要とし得る。該絶縁の例は、乾燥粉末配電変圧器、エアロスペースワイヤー絶縁、及びモーター巻線を含む。該用途のための材料を認定するために、予定される使用温度よりもかなり高い220~270°Cの温度範囲で加速試験を行う必要がある。本発明の他の特徴は、上記の成形物品を製造する方法の実施に関連する。この際、本発明は、液化ポリマーを含む上記の成形物品を製造する方法方法に関連する。液化ポリマーは、ポリマーを液体又は流体にさせることを意味する。液化は、当業者にとって周知の任意の技術によって達成され得る。方法では、ポリマーが有利には粉末又は顆粒の形態である。方法の第一の好ましい実施態様方法では、液化ポリマーが加熱作用下でポリマーを融解することによって達成される。方法は、有利にはポリマー、又はさらに一般的には、ポリマー組成物を押出す工程を含む。方法の第二の好ましい実施態様方法では、液化ポリマーが溶媒流延法によって達成される。好適な溶媒の非限定例として、nメチルピロリドンが挙げられ得る。方法では、ポリマー及び溶解状態のポリマーの溶媒を含む組成物が通常は調製される。組成物は、任意に特に無機添加剤を含んでよい。前記無機添加剤は通常は溶媒に可溶性でなく、従って組成物に溶解状態ではない。組成物は、任意に特に有機添加剤を含んでよい。前記有機添加剤は溶媒に可溶性であってもなくてもよく、従ってそれぞれ組成物において溶解状態であるか又はそうでない。基体上における組成物の適用は、任意の周知の技術によって達成され得る。好ましくは、浸漬、液体噴霧及び又はコーティング、特にローラー、ディップ、スピン及び又はカーテンコーティングによって達成される。本発明は、上記の成形物品を製造する方法であって、基体上に溶解状態のポリマーを含む組成物及びポリマーの分散液を適用する工程を含む方法方法にも関連する。該分散液は有利には水を含む。好ましくは水からなる。基体上における組成物の適用は、任意の周知な技術によって達成され得る。好ましくは、浸漬、液体噴霧及び又はコーティング、特にローラー、ディップ、スピン及び又はカーテンコーティングによって達成される。組成物は、特にスラリー又はラテックスでよい。本発明では、スラリーは、約3~約300μmの質量当たりの平均直径を有する粒子形態のポリマー、及びポリビニルアルコールなどの少なくとも1種の分散剤を含む組成物を意味することが意図される。該スラリーは、カチオン性、アニオン性又は非イオン性の界面活性剤などの少なくとも1種の乳化剤をさらに含んでよい。本発明では、ラテックスは、約003~約3μmの質量当たりの平均直径を有する粒子形態のポリマー、及び少なくとも1種の乳化剤を含む組成物を意味することが意図される。該ラテックスは、少なくとも1種の分散剤をさらに含んでよい。ラテックスの場合、分散液におけるポリマーの粒子の分散は、通常は時間関数として安定であるエマルジョンという用語は、一般的にはそのような安定な分散系を意味することに用いられる。方法の第一の好ましい実施態様方法では、組成物がスラリーである。方法の第二の好ましい実施態様方法では、組成物がラテックスである。本発明は、上記の成形物品を製造する方法であって、基体上に、粉末形態のポリマー又は、さらに一般的には、粉末形態のポリマー組成物を適用する工程を含む方法方法にも関連する。方法では、基体上のポリマー又はポリマー組成物の適用が、任意の周知の技術によって達成され得る。好ましくは粉末噴霧によって達成される。本発明のさらに別の特徴は、高性能半仕上げ又は仕上げ多成分物品に関連する。この際、本発明は、上記成形物品又は上記方法によって調製された成形物品からなる少なくとも1種の成分を含む半仕上げ又は仕上げ多成分物品にも関連する。物品は、有利には高性能成形物品からなる成分を含む任意の半仕上げ又は仕上げ多成分物品にすることができる。第一の好ましい物品は、本質的に2次元又は3次元の基体上にコーティングされたフィルムである成形物品でコーティングされた基体を含むものである。第二の好ましい物品は、コーティング剤でコーティングされた本質的に1次元の基体を含むもの本質的に1次元の成形物品である。第三の好ましい物品は膜である。膜は任意の好適な目的のために用いることができる。第一の好ましい使用では、液体、好ましくは不純水又は血液、さらに好ましくは水を精製するために該膜を用いる。第二の好ましい使用では、ガスを分離するために該膜を用いる。本発明は、以下の非限定例を参照してさらに理解される。実施例110質量のポリマー固体溶液を、10gの繰り返し単位が以下の式からなるポリマーを90gのnメチルピロリドンを含有する250mLの丸底フラスコに入れることによって調製した。該フラスコに攪拌用パドル及び加熱用マントルを備えて固定し、該混合物を穏やかな攪拌下下で80°Cまで加熱した。2時間後、該ポリマーを完全に溶解させ、40°Cで約1000cPの粘度を有する金色に似た溶液を得た。この溶液を用い、10ミルの清掃用引き下ろしバーを用いて基体上に1ミルのコーティングを製造した。該コーティングを、150°Cで15分間、続いて200°Cで15分間及び最後に250°Cで15分間硬化させて強くて透明なフィルムを製造した。該フィルムは4Hの鉛筆硬度を有し、斜交平行接着テストを通過した。実施例2分散系を調製する。このために、繰り返し単位が以下の式からなり、330μmの範囲の質量における平均粒子サイズを有する基本ポリマーを1040、110質量の割合の白色ではない顔料、5080質量、15質量の乳化剤及び15質量の分散剤を、24時間ボールミルした。該分散系コーティングは、従来の技術を用いて金属基体に噴霧する。該コーティングを、150°Cで15分間、続いて250°Cで15分間及び最後に300°Cで15分間硬化させ、強くて透明なフィルムを製造する。該フィルムは4Hの鉛筆硬度を有し、斜交平行接着テストを通過した。実施例3フィルムを、繰り返し単位が以下の式からなり、2594~2621°Cの範囲のガラス転移温度を有する10ロットのポリマー樹脂から製造した。種々のロットの減少した粘度は033~043であった。種々のロットのメルトフローは155~264であった。前記樹脂を、除湿オーブンにおいて150°Cで終夜約16時間乾燥させた。続いて、該樹脂を、1016cmの幅の型を備える25mmのOpticalControlSystemsModel2026Extruderを用いてフィルムに押出した。加熱領域は全て385°Cに設定して約380°Cの溶融を達成し、該押出機スクリューを15rpmで回転させた。フィルムを2つの連続したチルロール上にキャストし、1つを215°C及びもう1つを210°Cに保持した。該フィルムを約2m分で取り上げ、約825cmの幅及び50μmの厚みにした。処理量は約225kg時間であった。本発明の態様として、以下のものがある。1.少なくとも1種の高ガラス転移温度スルホンポリマーを含む少なくとも1種のポリマー組成物を含む本質的に2次元以下の成形物品であって、ポリマーが、繰り返し単位の50質量よりも多くが繰り返し単位のポリマーである、成形物品。2.繰り返し単位が以下の繰り返し単位である、上記1記載の成形物品。3.ポリマー組成物が、本質的にポリマーからなる、上記1又は2記載の成形物品。4.ポリマー組成物が、ポリエーテルイミド、ポリスルホン、ポリエーテルスルホン、ポリフェニルスルホン、ポリエーテルエーテルスルホン、及びコポリマー及びそれらの混合物から選択される少なくとも1種のポリマーをさらに含む、上記1又は2記載の成形物品。5.ポリマー組成物が、少なくとも1種の繊維充填剤をさらに含む、上記1、2又は4記載の成形物品。6.本質的にポリマー組成物からなる、上記1~5のいずれか1つに記載の成形物品。7.本質的に2次元である、上記1~6のいずれか1つに記載の成形物品。8.フィルムである、上記7記載の成形物品。9.フィルムが、本質的に2次元又は3次元の基体上にコーティングされている、上記8記載の成形物品。10.シート又はスラブである、上記7記載の成形物品。11.中空体である、上記7記載の成形物品。12.本質的に1次元である、上記1~6のいずれか1つに記載の成形物品。13.本質的にポリマー組成物からなるフィラメントである、上記12記載の成形物品。14.本質的に1次元の基体上にコーティングされたコーティングである、上記12記載の成形物品。15.加熱作用下でポリマーを融解することによって液化ポリマーを含む、上記1~14のいずれか1つに記載の成形物品の製造方法方法。16.溶媒流延法によってポリマーを液化する工程を含む、上記1~14のいずれか1つに記載の成形物品の製造方法方法。17.基体上に、溶解状態のポリマーを含む組成物及びポリマーの分散液を適用する工程を含む、上記1~9、12及び14のいずれか1つに記載の成形物品の製造方法方法。18.基体上に、粉末形態のポリマー組成物を適用する工程を含む、上記1~9、12及び14のいずれか1つに記載の成形物品の製造方法方法。19.上記1~14のいずれか1つに記載の成形物品、又は上記15~18のいずれか1つに記載の方法によって調製された成形物品からなる少なくとも1種の成分を含む、半仕上げ又は仕上げ多成分物品。20.膜である、上記19記載の半仕上げ又は仕上げ多成分物品。